(57)【特許請求の範囲】
【請求項１】
外衣部と、
その外衣部の内方に着脱可能に設けられる内衣部とを有し、
外衣部は、外方から内方に順に、
表地と、
水蒸気を透過し、液体を透過せず、かつ温度が低い程、透湿度が小さくなる第１ポリマフィルム層であって、イソシアネートとポリオールと鎖延長剤とを反応させてなるポリウレタン組成物であって、ガラス転移点−１０℃〜２０℃の範囲に有し、４０℃と１０℃の透湿度の比が２以上であり、少なくとも７．０ｍｏｌ／ｋｇ以上のエチレンオキシドを含有する第１ポリマフィルム層と、
第１ポリマフィルム層の内面に点在して設けられ、水と結合しやすい親水基によって水を取込み、電解質の濃度が高くなるにつれて、吸収量が少なくなる性質を有する高水分吸収ポリマを含む高水分吸収シートと、
第１ポリマフィルム層の内面に高水分吸収シートを、着脱可能に取付ける面ファスナとを含み、
内衣部は、外方から内方に順に、
外裏地と、
水蒸気を透過し、液体を透過せず、かつ温度が低い程、透湿度が小さくなる第２ポリマフィルム層であって、イソシアネートとポリオールと鎖延長剤とを反応させてなるポリウレタン組成物であって、ガラス転移点−１０℃〜２０℃の範囲に有し、４０℃と１０℃の透湿度の比が２以上であり、少なくとも７．０ｍｏｌ／ｋｇ以上のエチレンオキシドを含有する第２ポリマフィルム層と、
中綿と、
内裏地とを含むことを特徴とする低温防護服。
【請求項２】
外衣部の前記表地は、芳香族ポリアミド繊維または芳香族ポリイミド繊維の織布から成ることを特徴とする請求項１記載の低温防護服。
【請求項３】
内衣部の袖口では、外裏地は、袖口の端部で折り返されてもう１つの裏地を形成し、内裏地との間で前記端部に臨む筒状の隙間を形成し、この隙間に、手袋の筒状の口を挟み込み、袖口において、外衣部の内周面と内衣部の外裏地の外周面とは、周方向に連続した環状の面ファスナによって着脱可能に構成されることを特徴とする請求項１または２記載の低温防護服。
【請求項４】
内衣部の一部は、外裏地と第２ポリマフィルム層とが重ねられた状態で、第１ミシン糸によって縫い合わされ、さらに相互に逆方向に延びる方向に折られた外裏地と第２ポリマフィルム層とが、第２ミシン糸によって縫い合わされ、第２ポリマフィルム層上で、第１および第２ミシン糸の縫目上には、樹脂製テープが熱融着によって固定されて構成されることを特徴とする請求項１〜３のうちの１つに記載の低温防護服。
【発明の詳細な説明】
【０００１】
【発明の属する技術分野】
本発明は、耐冷服とも呼ばれることがある低温防護服に関する。
【０００２】
【従来の技術】
低温防護服は、たとえば液化天然ガスおよび液化プロパンガスなどの極低温液体を取扱う貯蔵タンクおよびタンクローリー車などにおける作業場で作業者が着用するものであって、たとえば−３０℃以下の極低温環境下でも作業者が凍傷を罹病しない低温断熱性能を有し、保温性が優れているとともに、耐極低温液体浸透性が要求されるとともに、人体から発生した汗などによる水蒸気を速やかに服外へ放散する性能を具備していることが要求される。
【０００３】
このような低温防護服の典型的な先行技術は、実開昭５９−３７３１５に開示されている。衣服を形成する基布は、表側から裏側に向け、芳香族ポリアミド系繊維の織布と、弗素樹脂の多孔質フィルムと、芳香族ポリアミド系繊維のフェルトとから成る多層構造とされる。弗素樹脂の多孔質フィルムは、極低温液体の浸透の防御と、服内の蒸れ防止との働きを果たす。
【０００４】
弗素樹脂の多孔質フィルムを水蒸気が透過する現象は、このフィルムの両側の水蒸気圧の差を利用して行われる。すなわち服内における人体から発生した水蒸気は、フィルムを通過して水蒸気圧の低い外方へ移動する。この水蒸気透過流量を大きくするために、その微細孔の孔径を大きくすると、極低温液体が浸透しやすくなる。これとは逆に、耐極低温液体浸透性を高くするために微細孔の孔径を小さくすると、蒸れ防止機能は低下する。
【０００５】
たとえば芳香族ポリアミド系繊維の織布の水蒸気透過量は、日本工業規格ＪＩＳ  Ｌ−１０９２によって７０００ｇ／ｃｍ２・１日であり、多孔質フィルムおよび芳香族ポリアミド系繊維のフェルトとから成る層の水蒸気透過量が５０００ｇ／ｃｍ２・１日である場合、服地全体では、水蒸気透過量は、約２９００ｇ／ｃｍ２・１日となる。したがってフィルムのみに比べて服地全体では、蒸れ防止機能はさらに低下する。日本工業規格ＪＩＳ  Ｌ−１０９２による水蒸気透過量の測定は、試験片で蓋をしたカップ内の塩化カルシウムに規定の温度、湿度に耐えられたカップ外の水蒸気を吸収させて、その重量変化から、水蒸気透過量を算出する手法である。
【０００６】
多量の極低温液体に暴露された場合の安全性をさらに高めるために、前記フィルムを２層重ねて用いることが容易に考えられるであろう。このような構成では、服地全体の水蒸気透過量は、単一フィルムを用いた構成に比べて、約１／２になってしまう。
【０００７】
蒸れ防止の観点から、低温防護服の内側に、高水分吸収ポリマを含むベストを着用し、人体からの汗を、直接に吸収することが考えられる。このような構成の新たな問題は、高水分吸収ポリマは、水分中に塩化ナトリウムのような電解質の濃度が多くなるにつれて、その吸収量は少なくなり、たとえば生理食塩水の吸収量は純水の吸収量の約１／２となってしまう。したがって長時間にわたる作業において発汗量の増加とともに、汗中の塩化ナトリウムの濃度が高くなると、高水分吸収ポリマの水分吸収能力はさらに低下する。したがって作業時間が長くなると、ベストの交換頻度が高くなり、コスト高になるという問題がある。
【０００８】
【発明が解決しようとする課題】
本発明の目的は、耐極低温液体浸透性を高く維持するとともに、人体から発生する汗による蒸れ防止機能を向上した低温防護服を提供することである。
【０００９】
【課題を解決するための手段】
本発明は、外衣部と、
その外衣部の内方に着脱可能に設けられる内衣部とを有し、
外衣部は、外方から内方に順に、
表地と、
水蒸気を透過し、液体を透過せず、かつ温度が低い程、透湿度が小さくなる第１ポリマフィルム層であって、イソシアネートとポリオールと鎖延長剤とを反応させてなるポリウレタン組成物であって、ガラス転移点−１０℃〜２０℃の範囲に有し、４０℃と１０℃の透湿度の比が２以上であり、少なくとも７．０ｍｏｌ／ｋｇ以上のエチレンオキシドを含有する第１ポリマフィルム層と、
第１ポリマフィルム層の内面に点在して設けられ、水と結合しやすい親水基によって水を取込み、電解質の濃度が高くなるにつれて、吸収量が少なくなる性質を有する高水分吸収ポリマを含む高水分吸収シートと、
第１ポリマフィルム層の内面に高水分吸収シートを、着脱可能に取付ける面ファスナとを含み、
内衣部は、外方から内方に順に、
外裏地と、
水蒸気を透過し、液体を透過せず、かつ温度が低い程、透湿度が小さくなる第２ポリマフィルム層であって、イソシアネートとポリオールと鎖延長剤とを反応させてなるポリウレタン組成物であって、ガラス転移点−１０℃〜２０℃の範囲に有し、４０℃と１０℃の透湿度の比が２以上であり、少なくとも７．０ｍｏｌ／ｋｇ以上のエチレンオキシドを含有する第２ポリマフィルム層と、
中綿と、
内裏地とを含むことを特徴とする低温防護服である。
また本発明は、外衣部の前記表地は、芳香族ポリアミド繊維または芳香族ポリイミド繊維の織布から成ることを特徴とする。
また本発明は、内衣部の袖口では、外裏地は、袖口の端部で折り返されてもう１つの裏地を形成し、内裏地との間で前記端部に臨む筒状の隙間を形成し、この隙間に、手袋の筒状の口を挟み込み、袖口において、外衣部の内周面と内衣部の外裏地の外周面とは、周方向に連続した環状の面ファスナによって着脱可能に構成されることを特徴とする。
また本発明は、内衣部の一部は、外裏地と第２ポリマフィルム層とが重ねられた状態で、第１ミシン糸によって縫い合わされ、さらに相互に逆方向に延びる方向に折られた外裏地と第２ポリマフィルム層とが、第２ミシン糸によって縫い合わされ、第２ポリマフィルム層上で、第１および第２ミシン糸の縫目上には、樹脂製テープが熱融着によって固定されて構成されることを特徴とする。
【００１０】
本発明に従えば、一対の各ポリマフィルム層は、人体から発生される汗の水蒸気を透過して蒸れ防止機能を達成するとともに、液化天然ガスおよび液化プロパンガスなどの極低温液体を透過しない極低温液体浸透防止機能を有し、これらの２層のポリマフィルム層の間に、高水分吸収シートが介在される。これによって各ポリマフィルム層の内外両側の水蒸気圧の差を強制的に大きくすることができる。したがって水蒸気透過量を増大させ、蒸れ防止機能を高めることができる。
【００１１】
ポリマフィルム層を水蒸気が透過する現象は、それらの各ポリマフィルム層の内外両側の水蒸気圧の差によって進行するものである。したがって一対のポリマフィルム層の間における空間の水蒸気圧を下げることによって、人体からの水蒸気が、内側のポリマフィルム層を透過することが促進され、蒸れ防止になる。
【００１２】
しかも本発明に従えば、高水分吸収シートよりも内側のポリマフィルム層は、人体からの汗を透過することはなく、水蒸気のみを透過する。したがって高水分吸収シートは、人体からの汗を直接吸収することはなく、水蒸気のみを吸収する。したがって高水分吸収シートの水分吸収能力を、汗に含まれる塩化ナトリウム、水酸化ナトリウムおよび塩化マグネシウムなどの電解質の濃度に関係なく、最大限に発揮させることができる。したがって低温防護服および高水分吸収シートの長時間の使用が可能になる。
【００１３】
高水分吸収シートは、（ａ）高水分吸収ポリマ自体から成ってもよく、または（ｂ）高水分吸収ポリマとパルプなどの他の水分吸収材とを含む構成であってもよい。高水分吸収ポリマは、水分を吸収しない状態では、粉末状であってもよく、その物質名は、たとえばポリアクリル酸塩系、ポリビニルアルコール系、およびイソブチレン・無水マレイン酸共重合体系であってもよい。これらの高水分吸収ポリマは、基本的に水分（液状）を吸収する。その原理は、高水分吸収ポリマ中の水と結合しやすい親水基によって、水が高水分吸収ポリマ中に取込まれることによる。水分吸収ポリマは、水分中に不純物が含まれていない方が、その吸収量は多くなり、前述の電解質の濃度が高くなるにつれて、吸収量は少なくなる性質を有する。
【００１４】
高水分吸収シートに含まれる高水分吸収ポリマは、水分を一旦、吸収すると、これを容易には、排出しない特性を有する。したがって高水分吸収ポリマの水分吸収能力が飽和した場合でも、人体側への水蒸気の逆流はなく、人体側における水蒸気量が再び増加することはない。
【００１５】
ポリマフィルム層が上述のように２重に配置されているので、極低温液体が作業者に直接に降りかかることがあり得る現場であっても、本件低温防護服を着用していることによって、極低温液体の浸透防御を確実にすることができる。外側のポリマフィルム層は、たとえば放水されている状況下で、または雨天での作業時に、水などの液体が浸透を防ぐ働きをする。この外側のポリマフィルム層が存在しなければ、雨滴などの侵入によって高水分吸収シートによる水分吸収性能が短時間に損なわれてしまい、人体からの汗による水分を吸収する機能を発現することができなくなってしまう。本発明は、この問題を解決する。各ポリマフィルム層は、単一枚または複数枚のポリマフィルムから成ってもよい。
【００１７】
高水分吸収シートは、第１ポリマフィルム層の内面に部分的に重ねられて点在されて配置される。高水分吸収シートが水分を充分に吸収して、その水分吸収能力が飽和することによって、それ以上水分を吸収しない状態では、第２ポリマフィルム層の高水分吸収シートに重なっている部分では、水蒸気透過量が極端に低下するおそれがある。高水分吸収シートが点在されている構成とすれば、その第２ポリマフィルム層の高水分吸収シートに重なっていない部分では、水蒸気透過量はほぼ確保され、蒸れ防止機能が達成される。
【００１９】
低温防護服は、外衣部と、その外衣部の内方にたとえばオープンファスナなどと呼ばれるスライドファスナ、面状ファスナまたは複数の点状留め具などの取付け手段で着脱可能とされる内衣部とを含み、外衣部と内衣部とには各ポリマフィルム層を設ける。高水分吸収シートを、外衣部の前記第１ポリマフィルム層よりも内方に、着脱可能に取付ける。この水分吸収シートを外衣部に着脱可能に取付けるために、面状ファスナを用いる。したがって高水分吸収シートに含まれる高水分吸収ポリマの水分吸収量が飽和した場合、新たな高水分吸収シートに容易に交換することができる。
【００２０】
内衣部のたとえば中綿の厚みが異なるなどの各種仕様を有する内衣部を準備し、作業条件、環境、たとえば温度に応じた仕様を有する低温防護服を選択して着用することができる。すなわち各種仕様の内衣部を使用状況に応じて選択し、各種の内衣部を取換えることによって、作業環境温度に応じた使用の低温防護服を着用することができる。
【００２１】
外衣部と内衣部とは着脱可能であるので、たとえば外衣部が汚損した場合、外衣部だけを修繕および洗濯することができる。このことは内衣部に関しても同様である。したがって修繕および洗濯が容易である。
【００２２】
外衣部と内衣部とが着脱可能であり、しかも高水分吸収シートが外衣部に着脱可能であるので、外衣部、内衣部および高水分吸収シートを個別に準備して取付けて一体化すればよい。したがってこれら三者をたとえば点在状に熱融着加工を施す必要はなく、したがってその熱融着加工に起因した物性低下が生じることはなく、すなわち極低温液体が降りかかった場合における熱融着部分の物性低下が生じることはなく、したがって極低温液体が降りかかった場合に熱融着部分が剥離などして破損することはなく、これによって耐極低温液体浸透防止機能が確実に達成される。
【００２４】
ポリマフィルム層は、温度が低い程、透湿度が小さくなる特性を有することを特徴とする。
本発明に従えば、ポリマフィルム層は、環境温度に対応した透湿制御が可能であり、いわば温度反応記憶機能を有する。したがってポリマフィルム層によって極低温液体が人体側に直接に侵入することを防ぐことができるとともに、その温度が低い程、透湿度が小さくなるので、ポリマフィルム層の表面付近でガス化した低温気体は、そのポリマフィルム層を透過しない。したがってたとえば約−５０℃以下の低温気体が、ポリマフィルム層を介して人体側に入込むことが防がれ、低温気体によって人体が凍傷を生じるおそれがなく、また保湿性が向上される。極低温液体または極低温気体がポリマフィルム層に接触しない通常の状態では、ポリマフィルム層は、超耐水性状態および高透湿状態に自動的に変化し、したがって発汗による水蒸気を外部に放散することが円滑に行われ、蒸れることはなく、放熱効果を達成することができる。
【００２６】
特に高水分吸収シートを、外衣部の第１ポリマフィルム層の内面、すなわち人体側の表面に着脱可能に設ける。これによって作業環境温度に応じた仕様の変更のために、たとえば中綿厚みが異なる各種の内衣部を選択して外衣部に取付けることができるとともに、このとき高水分吸収シートは外衣部に取付けられているので、その高水分吸収シートを、内衣部とともに着脱する煩わしさがない。
【００２７】
【発明の実施の形態】
図１は、本発明の実施の一形態の低温防護服１１の一部の断面図である。この低温防護服１１は、耐冷服とも呼ぶことができ、たとえば液化天然ガスおよび液化プロパンガスなどの極低温液体を取扱う作業場で作業者が着用する。
【００２８】
図２は、低温防護服１１の全体の構成を示す斜視図である。この低温防護服１１は、いわゆるセパレートタイプまたはツーピースタイプであって、上衣１２とズボンである下衣１３とを含む。
【００２９】
図３は、上衣１２の内側から見た展開図である。上衣１２は、外衣部１４と、その外衣部１４の内方に着脱可能に設けられる内衣部１５とを含む。外衣部１４と内衣部１５とは、その外衣部１４の内方でスライドファスナ１６，１７によって着脱可能である。これらのスライドファスナ１６，１７は、外衣部１４の前身ごろの前身端付近に上下に延びてそれぞれ設けられる。
【００３０】
図４は、下衣１３の一部を示す斜視図である。この下衣１３は、外衣部１９と、その外衣部１９の内方にスライドファスナ２１によって着脱可能に設けられる内衣部２０とを含む。スライドファスナ２１は、身ごろ上端線付近に環状に設けられる。外衣部１４，１９の断面構造は、同一である。内衣部１５，２０の断面構造は、同一である。
【００３１】
再び図１を参照して、外衣部１４は、外方から内方（図１の上から下）に順に、表地３１と、第１ポリマフィルム層３２と、高水分吸収シート３３とを含む。表地３１は、芳香族ポリアミド繊維の織布から成り、シリコン樹脂を繊維の表面に被覆することによる撥水加工が施されて構成される。撥水加工のためのシリコン樹脂の被覆層の厚みは、たとえば５μｍである。シリコン樹脂の撥水加工によって、液体が玉状になってころがり落ち、表地３１および高水分吸収シート３３などへの低温時の凍結を防止することができるとともに、気体および液体を通過する状態を保つ。
【００３２】
芳香族ポリアミド繊維は、約−２６９℃の液体ヘリウムに接触しても硬化せず、柔軟性を保持しているので、極低温液体に直接に暴露される状況下でも、本件低温防護服の運動機能性は損なわれない。しかも液化天然ガスおよび液化プロパンガスなどのような可燃性ガスが発火し、本件低温防護服がその火炎に晒されても、燃焼することはなく、耐火性および耐炎性をも有している。表地３１は、たとえば厚み０．３ｍｍ、密度約１８０ｇ／ｃｍ２であってもよい。芳香族ポリアミド繊維の代わりに、芳香族ポリイミド繊維などであってもよい。表地３１は織布であってもよいけれども、編物および不織布などであってもよい。表地３１は、本件低温防護服１１の強度を向上する働きを果たすとともに、第１ポリマフィルム層３２を保護する働きを果たす。芳香族ポリアミド繊維の織布は、たとえば帝人エクスファイアーＣＸ２７２２ＯＲ（商品名）として商業的に入手可能である。
【００３３】
第１ポリマフィルム層３２は、水蒸気を透過し、液体を透過しない両機能を有する素材である。このポリマフィルム層３２は、ポリウレタン組成物である。このポリウレタン組成物は、イソシアネートとポリオールと鎖延長剤を反応させて成るポリウレタン組成物であって、ガラス転移点を約−１０℃〜約２０℃の範囲に有し、このポリマ中に少なくとも７．０ｍｏｌ／ｋｇ以上のエチレンオキシドを含有する。イソシアネートとしては、４，４′−ジフェニルメタンジイソシアネート（ＭＤＩ）および水添加ＭＤＩなどがある。ポリオールはポリエチレングリコールとポリテトラメチレングリコールの混合物から成り、これらの分子量が５００〜３０００の範囲である。またポリオールは、ポリエチレングリコールとエチレンオキシドとアジピン酸のエステルの混合物から成り、これらの分子量が５００〜３０００の範囲である。鎖延長剤は、たとえばエチレングリコールなどである。
【００３４】
ガラス転移点を上述の範囲に定めることによって、４０℃と１０℃の透湿度の比が２以上となり、温度が低い程、透湿度が小さくなる特性を有する。このポリウレタン組成物から成るポリマフィルム層３２は、薄い無孔質メンブレンをラミネート加工したものであって、このメンブレンを構成するポリマ分子は、温度によってミクロブラウン運動、すなわち熱振動を起こす特性を有し、外気温が上昇したり、低温時でも激しい運動で衣服内温度が上昇すると、ミクロブラウン運動が活発化し、図５に示されるように、互いのポリマ分子２３の隙間、すなわち自由体積が大きくなり、水の分子２５が矢符２６のように通り抜けるだけの微細孔が生じる。これによって発汗時の水蒸気の透過量を増大させ、衣服内の蒸れ防止機能が達成される。図５において参照符２３はポリマ分子であり、参照符２４は分子鎖であり、参照符２５は水蒸気の分子を示す。水蒸気の分子２５は、人体側（図５の下方）から外方（図５の上方）に、すなわち表地３１側に矢符２６で示されるように移動する。このポリウレタン組成物は、たとえばディアメイト（三菱重工業株式会社製商品名）として商業的に入手可能である。
【００３６】
上述のポリウレタン組成物は、弗素樹脂の多孔質フィルムとは異なり、多孔質構造を有しておらず、無孔質素材であり、上述のようにその透湿機構は、ミクロブラウン運動を利用した温度反応記憶機能を有するので、温度と連動した透湿制御が可能であり、低温時には保温機能を達成し、常温などの高温時には放熱効果を発現することができる。このポリマフィルム層３２の厚みは、たとえば１０μｍである。
【００３７】
高水分吸収シート３３は、たとえば高吸水・高吸湿繊維であって、ポリアクリル酸ナトリウム塩を主成分とするポリマを直接紡糸し、繊維形状化させた繊維から成り、不織布であり、ベルオアシス（カネボウ合繊株式会社製商品名）として商業的に入手可能である。
【００３８】
図６は、この高水分吸収シート３３の顕微鏡写真（×５０）であり、吸水時に、直径が１０倍膨潤した状態を示す。高水分吸収シート３３の吸水性能は、自重の５０倍（生理食塩水下、自重の４５倍）を有する。この高水分吸収シート３３の吸放出性能（２０℃）は、図７の特性２７で示される。吸水性能は、１５０％（９０％を湿度化）有し、木綿の約７倍、Ｂ型シリカゲルの約２倍の吸湿能力を有する。さらに１５０℃以上の耐熱性を有し、さらに難燃性を有する。
【００３９】
不織布に代えて、織物、編物などであってもよい。
【００４０】
本発明の実施の他の形態では、高水分吸収シートは、図８（１）〜図８（３）にそれぞれ示される構成を有してもよい。図８（１）の高水分吸収シート４１は、ティッシュ４２，４３間に、高水分吸収ポリマ４４が配置されて構成される。図８（２）の高水分吸収シート４５は、ティッシュ４６，４７間に、パルプ４８の層と高水分吸収ポリマ４９の層とが形成されて構成される。図８（３）に示される高水分吸収シート５０は、ティッシュ５１，５２間にパルプ５３と高水分吸収ポリマ５４とが混在して構成される。高水分吸収ポリマ４４，４９，５４は、たとえばポリアクリル酸塩系、ポリビニルアルコール系、イソブチレン・無水マレイン酸共重合体系などであってもよい。
【００４１】
高水分吸収シート３３は、図３および図４に示されるように、比較例として、第１ポリマフィルム層３２の全面にわたって設けられるが、本発明の実施の一形態では、図１に示されるように、および後述の図１１および図１２の参照符３３ａ〜３３ｃで示されるように、好ましくは点在して設けられる。この高水分吸収シート３３は、第１ポリマフィルム層３２の内面（図１の下方の面、すなわち人体側の面）に、面状ファスナ３８によって着脱可能に設けられる。
【００４２】
上衣１２の内衣部１５は、外方から内方（図１の上から下）に順に、外裏地３４と、第２ポリマフィルム層３５と、中綿３６と、内裏地３７とを含む。中綿３６と内裏地３７とは、糸によって縫い合わせるキルティング加工によって一体化されている。外裏地３４、第２ポリマフィルム層３５、中綿３６および内裏地３７を一体的に縫製することによって、内衣部１５を構成する。
【００４３】
外裏地３４および内裏地３７は、芳香族ポリアミド繊維の織布であり、たとえば帝人コーネックスＣ０１５１１ＮＢ（商品名）として商業的に入手可能である。第２ポリマフィルム層３５は、前述の第１ポリマフィルム層３２と同一の構成を有する。
【００４４】
中綿３６は、複数枚、たとえば２枚の不織布を重ねた構成を有する。この不織布は、芳香族ポリアミド繊維から成り、１枚の厚みは、それぞれたとえば約２ｍｍである。この不織布は、帝人コーネックスＣ０９０１５ＷＳ（商品名）として商業的に入手可能である。この中綿３６はまた、難燃性材料であるアラミド繊維から成る不織布などであってもよい。中綿３６は、断熱層を形成する。この中綿３６の厚みを各種異なる内衣部１５を取換えることによって、作業環境温度に応じた仕様を有する低温防護服を選択して着用することができる。布織布の代わりに他の布が用いられてもよい。
【００４５】
下衣１３の外衣部１９は、前述の外衣部１４と同様に構成され、また内衣部２０は前述の内衣部１５と同様に構成される。
【００４６】
図９は、内衣部１５の一部の断面図である。外裏地３４には第２ポリマフィルム層３５が重ねられた状態で、ミシン糸５６によって縫い合わされるとともに、さらに相互に逆方向に延びる方向に折られた外裏地３４と第２ポリマフィルム層３５とが、ミシン糸５７によって縫い合わされる。さらにテープ５８が、ミシン糸５６，５７の縫目上に貼り合わせられる。このテープ５８は、ウレタン系樹脂であって、厚みは約１００μｍである。テープ５８は、熱融着によって、これらのミシン糸５６，５７の縫目上に固定される。これによってミシン目部分における極低温液体に対する気密性を確保し、内衣部１５の縫目における耐液体浸透性を保持する。
【００４７】
外衣部１４に関してもまた、表地３１と第１ポリマフィルム層３２とは、図９の外裏地３４と第２ポリマフィルム層３５と同様にして、気密に固定される。
【００４８】
図１０は、上衣１２の袖口５９付近の断面図である。内衣部１５の袖口５９では、外裏地３４は、袖口５９の端部６０で折り返されてもう１つの裏地６１を形成し、内裏地３７との間で端部６０に臨む筒状の隙間６２を形成する。この隙間６２に、手袋６３の筒状の口６４を挟み込む。袖口５９において、外衣部１４の内周面と内衣部１５の外裏地３４の外周面とは、周方向に連続した環状の面ファスナ６５によって着脱可能に構成される。したがって袖口５９の端部６０付近で、上衣１２の袖口５９を取外し可能に締付けて固定することができる。これによって激しい運動時にも、外衣部１４と内衣部１５とがずれることはなく、また手袋６３と上衣１２の袖口５９との隙間が気密にされる。
【００４９】
ズボンである下衣１３のすそ口に靴下の口ゴムまたは靴の筒状上端部を挟み込んで、図１０の袖口５９に手袋６３を挟み込む構成と同様にして、着脱可能に取付けることができる。
【００５０】
図１１は、上衣１２の外衣部１４を内側から見た展開図である。高水分吸収シート３３は、参照符３３ａで示されるように前身ごろに上下に細長く延びて配置され、また参照符３３ｂで示されるように後見ごろに細長く延びて横に間隔をあけて複数（たとえば２）本配置される。
【００５１】
図１２は、ズボンである下衣１３の外衣部１９を簡略化して示す斜視図である。高水分吸収シートは、参照符３３ｃで示されるように、また上に、上下に細長く複数（この実施の形態ではたとえば３）、配置される。
【００５２】
図１３は、本発明の実施のさらに他の形態の簡略化した斜視図である。本発明は、上述のツーピースタイプの低温防護服１１に関連して実施されるだけでなく、図１３に示されるようにワンピースタイプ、つなぎ形または煙管服タイプの低温防護服６６に関してもまた、実施することができる。さらに本発明は、コート形の低温防護服に関しても実施することができる。
【００５３】
図１４は、スライドファスナ１６の正面図である。一方の芯紐６８は、外衣部１４の内面に縫付けられて固定される。他方の芯紐６９は、内衣部１５の外表面に縫付けられて固定される。芯紐６８，６９に固定されたエレメント７０をスライダ７１の移動によって連結、離脱する。エレメント７０の配列方向の一端部には、上止７２が設けられ、また他端部には相互に離脱可能に下止７３が設けられる。もう１つのスライドファスナ１７もまた、スライドファスナ１６と同様に構成される。
【００５４】
図１５は、面ファスナ３８の斜視図である。外衣部１４の第１ポリマフィルム層３３の表面に、織物または編物から成るＵ字状の多数のループ７５の基端部が固定される。きのこ形の係止片７６は、第１ポリマフィルム層３３の表面に植設される。これらのループ７５と係止片７６とが係止し、かつ離脱可能とされる。ファスナ１６，１７，３８は、その他の構成であってもよい。
【００５５】
本件発明者の実験結果を述べる。図１、図２、図５、図６、図７、図９〜図１２に示される本発明の実施の一形態において、ポリウレタン組成物から成る第１および第２ポリマフィルム層３２，３５を用い、前記ベルオアシス（商品名）から成る高水分吸収シート３３を点在して設け、表地３１を芳香族ポリアミド繊維の織布から成る構成において、上衣１２の外衣部１４のみの水蒸気透過量は、日本工業規格ＪＩＳ  Ｌ−１０９２によって５５００ｇ／ｃｍ２・１日であり、内衣部１５の第２ポリマフィルム層３５の水蒸気透過量は５５００ｇ／ｃｍ２・１日であった。外衣部１４と第２ポリマフィルム層３５とを合わせた状態における水蒸気透過量は、２７００ｇ／ｃｍ２・１日となり、この状態では、水蒸気透過量は外衣部１４のみおよび第２ポリマフィルム層３５のみの各水蒸気透過量の１／２以下に低下した。実際の水蒸気透過量は、第１ポリマフィルム層３２をコーティングした生地の両側の水蒸気圧、したがって湿度の差で決定されるので、通常は、上述の日本工業規格ＪＩＳ  Ｌ−１０９２による測定値以下になる。
【００５６】
激しい運動を伴う作業を連続して行い、生地両側の水蒸気圧が等しくなれば、その時点で、第１ポリマフィルム層３２の水蒸気透過機能は小さくなり、服内の蒸れは大きくなる。そこで本発明では、外衣部１４の第１ポリマフィルム層３２と内衣部１５の第２ポリマフィルム層３５との間に高水分吸収シート３３を挿入する。この高水分吸収シート３３によって、服内から第２ポリマフィルム層３５を透過してきた水蒸気を積極的に吸収し、第２ポリマフィルム層３５の外側（図１の上方）の水蒸気圧を下げることによって、第２ポリマフィルム層３５の水蒸気透過能力を長時間にわたって最大限に発揮させることができる。
【００５７】
本発明の上述の実施の一形態では、図１ならびに図１１および図１２に示されるように、高水分吸収シート３３を、外衣部１４において第１ポリマフィルム層３２に部分的に取付ける。この高水分吸収シート３３、したがってその高水分吸収ポリマの重量は約１５ｇであるので、これによって吸収することができる水蒸気量は約１０００ｇである。ジョギング程度の運動における人間の発汗量は約１０００ｇ／時間程度である。ジョギング程度の運動初期２０分間程度は発汗が見られない。本件発明者の実験によれば、約８０分間のジョギング程度の作業における人体から発生した水蒸気は、高水分吸収シート３３で吸収可能であることが確認された。
【００５８】
高水分吸収ポリマから成る高水分吸収シート３３は、水分を吸収することによって膨潤し、吸収量が許容量に達して飽和した後は、高水分吸収シート３３が設けてある領域および存在していない領域の部分における平均の水蒸気透過量は２５００ｇ／ｃｍ２・１日に低下する。高水分吸収シート３３は上述のように部分的に配置されているので、服地全体では、２０００ｇ／ｃｍ２・１日程度の水蒸気透過機能を確保することができる。したがって高水分吸収シート３３の飽和後であっても、蒸れ防止機能が達成される。
【００５９】
【発明の効果】
本発明によれば、液化天然ガスおよび液化プロパンガスなどの極低温液体を取扱う貯蔵タンクの日常点検および搬入作業を行う作業者およびタンクローリー車の運搬作業者などが、本発明の低温防護服を着用することによって、突発的な事故による極低温液体の漏洩時および火災発生時に、作業現場からの安全な緊急避難が可能になり、死亡および重傷につながるような受傷を未然に防ぐことができる。
【００６０】
さらに本発明の低温防護服を、極低温液体に直接暴露される可能性のある作業現場において着用することによって、作業者が蒸れによる不快感を覚えることなく、快適な作業が可能になる。
【００６１】
特に本発明によれば、一対の第１および第２ポリマフィルム層の間に高分子吸収シートが介在されるので、その高分子吸収シートは、汗を直接に吸収することはなく、したがって水分吸収性能が電解質によって低下することはなく、長時間の連続使用が可能である。またポリマフィルム層は一対、設けられるので、耐極低温液体浸透防止機能を確実に達成することができるとともに、これらの一対のポリマフィルム層の間に上述のように高分子吸収シートが介在されるので、各ポリマフィルム層の内外両側の水蒸気圧の差を強制的に大きくして、水蒸気透過量を増大させ、蒸れ防止機能を高めることができる。
【００６２】
高水分吸収シートの水分吸収機能が飽和した場合、ポリマフィルム層の高水分吸収シートに重なっていない領域を経て、水蒸気が透過することができる。したがって水分吸収シートを用いないときと同様に、水蒸気透過量を確保することができる。
【００６３】
外衣部と内衣部とを着脱可能とし、高水分吸収シートを外衣部に着脱可能に取付けることによって、高水分吸収シートの水分吸収機能が飽和した場合に、新しい高水分吸収シートに容易に交換が可能であるとともに、たとえば中綿厚みが種々異なる内衣部を準備して選択的に外衣部に取付けることによって、その作業環境の温度に応じた仕様を有する低温防護服を選択することができる。そのようなたとえば中綿厚みなどの仕様が異なる内衣部を取換えることによって、作業環境温度に応じた仕様を有する低温防護服を着用することができる。
【００６４】
さらに外衣部および内衣部が着脱可能であるので、それらのいずれか一方または両者が汚損した場合、洗濯および修繕などの保守点検が容易であるという効果もある。
【００６５】
さらに外衣部と内衣部と高水分吸収シートとを着脱可能にすることによって、これらの三者を熱融着で結着する必要はない。これによって熱融着に起因した物性低下を招くことはなく、したがって極低温液体が本件低温防護服に降りかかって接触した場合における熱融着部における剥離などの破損の可能性がなく、耐極低温液体浸透性を確実に達成することができ、安全性が確保される。
【００６６】
第１および第２ポリマフィルム層は環境温度に応じて反応する素材であり、したがって第１および第２ポリマフィルム層の表面でガス化した低温気体を人体側に侵入することを防ぎ、たとえば約−５０℃以下の低温気体が人体に入込むことを第１および第２ポリマフィルム層によって防ぎ、凍傷になることを防ぐとともに、そのような低温気体が第１および第２ポリマフィルム層の表面付近に存在しない通常の状態では、人体の発汗による水蒸気を透過することを確実にして、蒸れ防止機能が達成される。
【００６７】
さらに高水分吸収シートを外衣部の第１ポリマフィルム層の内面に着脱可能にすることによって、高水分吸収シートの水分吸収性能の飽和時に新たに着脱交換する作業と、作業環境温度に応じたたとえば中綿厚みなどの仕様が異なる内衣部の取外し交換とを、独立して行うことができ、使い勝手が向上される。
本発明によれば、外衣部の前記表地は、芳香族ポリアミド繊維または芳香族ポリイミド繊維の織布から成るので、約−２６９℃の液体ヘリウムに接触しても硬化せず、柔軟性を保持しているので、極低温液体に直接に暴露される状況下でも、本件低温防護服の運動機能性は損なわれない。しかも液化天然ガスおよび液化プロパンガスなどのような可燃性ガスが発火し、本件低温防護服がその火炎に晒されても、燃焼することはなく、耐火性および耐炎性をも有している。
また本発明によれば、袖口の端部付近で、上衣の袖口を取外し可能に締付けて固定することができる。これによって激しい運動時にも、外衣部と内衣部とがずれることはなく、また手袋と上衣の袖口との隙間が気密にされる。
また本発明によれば、ミシン目部分における極低温液体に対する気密性を確保し、内衣部の縫目における耐液体浸透性を保持することができる。
【図面の簡単な説明】
【図１】本発明の実施の一形態の低温防護服１１の一部の断面図である。
【図２】低温防護服１１の全体の構成を示す斜視図である。
【図３】上衣１２の内側から見た展開図である。
【図４】下衣１３の一部を示す斜視図である。
【図５】第１ポリマフィルム層３２である無孔質の前記ポリウレタン組成物に水蒸気の分子２５が透過する状態を説明するための図である。
【図６】高水分吸収シート３３の顕微鏡写真（×５０）を示す。
【図７】本発明の実施の一形態における高水分吸収シート３３の水蒸気の吸放出性能（２５℃）の特性を示す図である。
【図８】本発明の実施の他の形態における高水分吸収シートの断面構造を示す断面図である。
【図９】内衣部１５の一部の断面図である。
【図１０】上衣１２の袖口５９付近の断面図である。
【図１１】上衣１２の外衣部１４を内側から見た展開図である。
【図１２】ズボンである下衣１３の外衣部１９を簡略化して示す斜視図である。
【図１３】本発明の実施のさらに他の形態の簡略化した斜視図である。
【図１４】スライドファスナ１６の正面図である。
【図１５】面ファスナ３８の斜視図である。
【符号の説明】
１１，６６  低温防護服
１２  上衣
１３  下衣
１４，１９  外衣部
１５，２０  内衣部
１６，１７，２１  スライドファスナ
３１  表地
３２  第１ポリマフィルム層
３３，４１，４５，５０  高水分吸収シート
３４  外裏地
３５  第２ポリマフィルム層
３６  中綿
３７  内裏地
３８，５５  面ファスナ
４２，４３，４６，４７，５１，５２  ティッシュ
４４，４９，５４，  高水分吸収ポリマ
４８，５３  パルプ
５６，５７  ミシン糸
５８  テープ
５９  袖口
６０  端部
６１  裏地
６２  隙間
６３  手袋
【図１】
0003634594.tif 000002
【図２】
0003634594.tif 000003
【図３】
0003634594.tif 000004
【図４】
0003634594.tif 000005
【図５】
0003634594.tif 000006
【図６】
0003634594.tif 000007
【図７】
0003634594.tif 000008
【図８】
0003634594.tif 000009
【図９】
0003634594.tif 000010
【図１０】
0003634594.tif 000011
【図１１】
0003634594.tif 000012
【図１２】
0003634594.tif 000013
【図１３】
0003634594.tif 000014
【図１４】
0003634594.tif 000015
【図１５】
0003634594.tif 000016